(57)【要約】【課題】紙、プラスチック、アルミニウム箔等の包装材の印刷に適した、耐アルコール性に優れた水性の印刷インキを提供すること。【解決手段】ポリオレフィン水性微粒子、水性アクリル樹脂及び着色剤よりなる印刷用インキ。ポリオレフィン水性微粒子は、低密度ポリオレフィン、アイオノマー、低分子量ポリオレフィン等のポリオレフィンの微粒子で、通常、水又は水とアルコールの混合液に分散させたポリオレフィン水性ディスパージョンである。水性アクリル樹脂は水若しくは水とアルコールの混合溶媒に分散又は溶解可能なアクリル樹脂微粒子である。本発明の印刷インキは、水性であるので、環境問題が少ない。そして、水性であるにもかかわらず、耐アルコール性に優れる。【選択図】なし【特許請求の範囲】
【請求項１】
ポリオレフィン水性微粒子、水性アクリル樹脂及び着色剤よりなる印刷用インキ。
【請求項２】
請求項１のインキを印刷してなる包装材。
【発明の詳細な説明】
【技術分野】
【０００１】
本発明は耐アルコール性に優れた印刷用インキに関する。
【背景技術】
【０００２】
印刷インキとしては、従来は溶剤型のものが多く用いられていた。しかし、近年は環境問題から水性インキが求められるようになってきており、水性アクリル系樹脂を用いたインキが開発されている（例えば特許文献１）
一方、包装材の印刷は耐アルコール性が必要な場合がある。例えば、ウエットティッシュにはアルコールが含まれているので、その包装材の印刷インキは耐アルコール性が必要である。特に、卓上において用いられる引き出しタイプのウエットティッシュの中蓋は、一旦使用が開始されると常時アルコール雰囲気に曝されるので、耐アルコール性は重要である。しかしながら、水性アクリル系樹脂を用いたインクは必ずしも耐アルコール性が優れたものではない。
【特許文献１】特開平７−１２６５６３号公報
【発明の開示】
【発明が解決しようとする課題】
【０００３】
本発明の目的は耐アルコールに優れた印刷インキを提供することである。本発明の他の目的は、紙、プラスチック、アルミニウム箔等の包装材の印刷に適した、耐アルコール性に優れた水性の印刷インキを提供することである。
【課題を解決するための手段】
【０００４】
本発明者は、ポリオレフィン水性ディスパージョンと水性アクリル樹脂を併用することにより上記目的を達成できることを見出し、本発明に到達した。
即ち、本発明は、ポリオレフィン水性微粒子、水性アクリル樹脂及び着色剤よりなる印刷用インキ、及びこのインキを印刷してなる包装材である。
【発明の効果】
【０００５】
本発明の印刷インキは、水性であるので、環境問題が少ない。そして、水性であるにもかかわらず、耐アルコール性に優れる。
【発明を実施するための最良の形態】
【０００６】
本発明における、ポリオレフィン水性微粒子とは、低密度ポリオレフィン、アイオノマー、低分子量ポリオレフィン等のポリオレフィンの微粒子で、水又は水とアルコールの混合液に分散可能なものである。通常、このような分散媒に分散させたポリオレフィン水性ディスパージョンとして得られる。好ましくはアイオノマーの水性ディスパージョンである。このようなポリオレフィン水性ディスパージョンとしては、三井化学株式会社のケミパールが市販されている。
【０００７】
水性アクリル樹脂は水若しくは水とアルコールの混合溶媒に分散又は溶解可能なアクリル樹脂微粒子であり、水溶性アクリル樹脂、親水性アクリル樹脂、アクリル樹脂エマルションを含む。好ましくは水溶性アクリル樹脂、親水性アクリル樹脂であり、これらは通常水若しくは水とアルコールの混合溶媒の溶解液、分散液、エマルションとして得られる。このような水性アクリル樹脂としては、例えば水溶性アクリルモノマーの重合体又は共重合体、水溶性アクリルモノマーと他のモノマーとの共重合体が挙げられる。水溶性アクリルモノマ−としては、（メタ）アクリル酸、ヒドロキシメチル（メタ）アクリレート、ヒドロキシエチル（メタ）アクリレート、ヒドロキシプロピル（メタ）アクリレート等のヒドロキシアルキル（メタ）アクリレート、（メタ）アクリルアミド、Ｎ−ヒドロキシメチル（メタ）アクリルアミド、Ｎ−ヒドロキシエチル（メタ）アクリルアミド、Ｎ−ヒドロキシプロピル（メタ）アクリルアミドのようなＮ−ヒドロキシアルキル（メタ）アクリルアミド等のアクリルアミド誘導体が例示できる。また、他のモノマーとしては、メチル（メタ）アクリレート、エチル（メタ）アクリレート、プロピル（メタ）アクリレート等のアルキル（メタ）アクリレート、スチレン、マレイン酸、酢酸ビニル等が例示できる。
ポリオレフィン水性ディスパージョンと水性アクリル樹脂に用いられることがあるアルコールとしてはメチルアルコール、エチルアルコール、イソプロピルアルコール等が例示できる。
【０００８】
ポリオレフィン水性ディスパージョンと水性アクリル樹脂はそのまま混合して用いることができる。混合比は、固形分で、好ましくはポリオレフィン水性ディスパージョンが７０重量％以上９９重量％以下、さらに好ましくはポリオレフィン水性ディスパージョンが８０重量％以上９７重量％以下である。ポリオレフィン水性ディスパージョンが７０重量％を下回ると耐アルコール性が低下して好ましくない。一方、ポリオレフィン水性ディスパージョンが９９重量％を超えると有意の着色がなされず、好ましくない。
着色剤としては、従来から水性インキに一般的に使用されている染料、無機、有機及び体質顔料等を使用でき、特に制限されない。
また、必要に応じて消泡剤、顔料分散剤、可塑剤等一般に水性インキに使用されている添加剤を使用することができる。
本発明の印刷用インキを製造するには、前記のポリオレフィン水性ディスパージョン、水性アクリル樹脂、着色剤及び必要な添加剤や水若しくは水とアルコールの混合溶媒を加えて混合することにより容易に製造することができる。また、従来使用されている水性アクリル系樹脂を用いた印刷インキとポリオレフィンディスパージョンを混合しても良い。
本発明の印刷用インキは紙、プラスチック、アルミニウム箔等に通常の印刷手段で印刷することができる。
【実施例】
【０００９】
以下に、本発明を実施例で説明する。
実施例１
アイオノマー水性ディスパージョン（三井化学株式会社製ケミパールＳ１１１、固形分２７重量％）１００重量部と市販の水性アクリルインキＡ（固形分３１重量％）５重量部を混合し、水性インキを得た。アルミニウム箔に塗布量が固形分で１〜２ｇ／ｃｍ２となるように手塗りで塗布し、１５０℃１０秒間乾燥し、以下の評価を行った。
（１）セロハンテープ密着テスト
セロハンテープをインキ着色面に密着貼付し、ついで剥がして、インキ剥がれの有無を観察した。
〇：インキ剥がれなし
×：インキ剥がれあり
（２）光沢
インキの塗布面の初期光沢を目視で判定した
〇：市販たばこの内装材と同等若しくはそれ以上
×：市販たばこの内装材より劣る
（３）ラビングテスト
エタノールを含浸させた脱脂綿で着色面を擦り、色落するまでの擦り回数を往復を１回として測定
（４）ブロッキングテスト
着色面にエタノールを５滴（約０．１ｍｌ）滴下し、その上にタバコ内装材の紙面を重ね、さらにエタノールの蒸発を防ぐためにアルミニウム箔で包み、５０ｇ／ｃｍ２の加重をかけ、３日間室温に静置後、着色面の観察をした。
〇：変化なし
△：インキ取れはないがブロッキングと光沢低下あり
×：インキ取れとブロッキング発生
【００１０】
実施例２
市販の水性アクリルインキＡを１０重量部とした以外は実施例１と同様にして、水性インキを得、実施例１と同様にして評価した。
比較例１
市販の水性アクリルインキＡをそのまま用いた。乾燥条件は１５０℃１０秒間とした。実施例１と同様にして評価した。
比較例２
市販の水性アクリルインキＣをそのまま用いた。乾燥条件は１５０℃１０秒間とした。実施例１と同様にして評価した。
比較例３
市販のＵＶ硬化型アクリルインキＤをそのまま用いた。実施例１と同様にして評価した。
比較例４
市販の含トルエン溶剤型の塩ビ酢ビ系インキＥをそのまま用いた。乾燥条件は１５０℃１０秒間とした。実施例１と同様にして評価した。
比較例５
市販の含トルエン溶剤型の塩ビ酢ビ系インキＥ塗布面にさらにニトロセルロースとポリアミドの混合系のオーバーコートを塗布した。実施例１と同様にして評価した。
比較例６
市販の水性アクリルインキＡ塗布面にさらにニトロセルロースとポリアミドの混合系のオーバーコートを塗布した。実施例１と同様にして評価した。
比較例７
市販のノントルエン溶剤型のニトロセルロースとブチラール樹脂の混合系インキＦをそのまま用いた。乾燥条件は１５０℃１０秒間とした。実施例１と同様にして評価した
以上の評価結果を表１に示した。
【００１１】
【表１】
2006096894.tif 000002
【００１２】
市販の水性アクリル系（比較例１、２）、ＵＶ硬化型アクリル系（比較例３）、ノントルエン溶剤のニトロセルロースとブチラール樹脂混合系（比較例７）の各インキはいずれもエタノールのラビングテストが悪い。ニトロセルロースとポリアミドの混合系のオーバーコートを塗布しても改善はあまり見られない（比較例６）。含トルエン溶剤の塩ビ酢ビ系インキはラビングテストは良いが、光沢が悪く（比較例４、５）、又トルエン環境に及ぼす影響が問題となる。
本発明のポリオレフィン水性ディスパージョンと水性アクリル樹脂よりなるインキは水性であるにもかかわらずラビングテストが水性アクリル系インキに比べて大幅に向上し、耐アルコール性が優れている（実施例１，２）。
【産業上の利用可能性】
【００１３】
本発明の印刷インキは特に耐アルコール性を要求される包装材の印刷インキとして適している。このような包装材としては、例えばウエットティッシュの包装材が挙げられる。ウエットティッシュにはアルコール成分が含まれているので、開封後印刷が剥がれたり、溶けたりすることがあり、問題となっていた。特に卓上型のウエットティッシュ容器の中蓋に印刷する場合は、使用開始後は常にアルコール雰囲気に曝されるので、耐アルコール性が問題となる。本発明の印刷用インキはこのような用途に好適である。